(57)【要約】      （修正有）【課題】床面が水に濡れていて人の素足で利用する床材において、速乾性に優れると共に、防滑性に優れた床材を提供する。【解決手段】床材１は、樹脂層が積層されてなる床材であって、樹脂層の表面側に水に対する接触角が１０°以下となる親水化処理が施されており、樹脂層の表面側全体に凹凸形状が繰り返し配置されており、平面視において、凹凸形状が１個の凸部２の重心を中心とした円周上に１２０°毎に３個の凸部２が配置された形状であり、１個の凸部２の重心と３個の凸部２の重心との距離が９ｍｍ〜１２ｍｍであり、凸部２の面積Ｓ２が１０ｍｍ２〜９５ｍｍ２である。【選択図】図１
2017071961.tif 000002
【特許請求の範囲】
【請求項１】
樹脂層が積層されてなる床材であって、前記樹脂層の表面側に水に対する接触角が１０°以下となる親水化処理が施されており、前記樹脂層の表面側全体に凹凸形状が繰り返し配置されており、平面視において、前記凹凸形状が１個の凸部の重心を中心とした円周上に１２０°毎に３個の凸部が配置された形状であり、前記１個の凸部の重心と前記３個の凸部の重心との距離が９ｍｍ〜１２ｍｍであり、前記凸部の面積が１０ｍｍ２〜９５ｍｍ２であることを特徴とする床材。
【請求項２】
樹脂層が積層されてなる床材であって、前記樹脂層の表面側に水に対する接触角が１０°以下となる親水化処理が施されており、前記樹脂層の表面側全体に凹凸形状が繰り返し配置されており、平面視において、前記凹凸形状が１個の凸部の重心を中心とした円周上に６０°毎に６個の凸部が配置された形状であり、前記１個の凸部の重心と前記６個の凸部の重心との距離が９ｍｍ〜１２ｍｍであり、前記凸部の面積が１０ｍｍ２〜９５ｍｍ２であることを特徴とする床材。
【請求項３】
平面視において前記凸部の形状が、正三角形、正方形、正五角形、正六角形、正七角形、正八角形、正九角形、正十角形、円形の中から選択される１種又は複数の形状である請求項１又は２に記載の床材。
【請求項４】
前記凸部の突出高さが０．５ｍｍ〜２．０ｍｍであり、前記凸部の断面形状は台形であり、前記凸部の上底と下底を結ぶ直線と下底とのなす角度が４５°〜９０°である請求項１〜３のいずれか１項に記載の床材。
【発明の詳細な説明】
【技術分野】
【０００１】
本発明は、床面が水に濡れる、例えば、老健施設、プール、一般住宅の浴室、洗面所、台所、トイレの床に敷設される床材に関する。
【背景技術】
【０００２】
従来、床面が水に塗れる場所に使用される床材としては、床材表面の滑りにくい性質（防滑性）、表面に残った水を出来るだけ速く乾燥させる性質（速乾性）、床材表面の汚れにくい性質（耐汚れ性）が求められている。
【０００３】
特許文献１には、所定の親水性塗料で基材の表面を塗装すると、当該表面が親水化して速乾性を向上させる技術が開示されている。
【０００４】
特許文献２には、熱可塑性樹脂製シート基材の上に、表面に丸みを帯びた凹凸形状を有し、凹部と凸部の差が５０μｍ以上である防滑性床材を得ることができる技術が開示されている。
【特許文献１】特開２０００−３０１０５４号公報
【特許文献２】特開２００６−３１６５７８号公報
【発明の開示】
【発明が解決しようとする課題】
【０００５】
特許文献１では、親水性塗料を塗布することで速乾性を向上させることはできる。しかしながら、水が濡れ広がると床材表面が滑りやすくなり、人が転倒し易くなるおそれがあり、防滑性に問題がある。
【０００６】
特許文献２では、特に屋外の廊下や階段などの水濡れしやすい場所に適した防滑性床材としては有効である。しかしながら、人の素足で利用する浴室、洗面所、台所、トイレなどの床材に使用される場合には、さらに防滑性に優れた床材が求められている。
【０００７】
本発明は、かかる技術的背景を鑑みてなされたものであって、床面が水に濡れていて人の素足で利用する床材において、速乾性に優れると共に、防滑性に優れた床材を提供することが目的である。
【課題を解決するための手段】
【０００８】
前記目的を達成するために、本発明は以下の手段を提供する。
【０００９】
[１] 樹脂層が積層されてなる床材であって、前記樹脂層の表面側に水に対する接触角が１０°以下となる親水化処理が施されており、前記樹脂層の表面側全体に凹凸形状が繰り返し配置されており、平面視において、前記凹凸形状が１個の凸部の重心を中心とした円周上に１２０°毎に３個の凸部が配置された形状であり、前記１個の凸部の重心と前記３個の凸部の重心との距離が９ｍｍ〜１２ｍｍであり、前記凸部の面積が１０ｍｍ２〜９５ｍｍ２であることを特徴とする床材。
【００１０】
[２] 樹脂層が積層されてなる床材であって、前記樹脂層の表面側に水に対する接触角が１０°以下となる親水化処理が施されており、前記樹脂層の表面側全体に凹凸形状が繰り返し配置されており、平面視において、前記凹凸形状が１個の凸部の重心を中心とした円周上に６０°毎に６個の凸部が配置された形状であり、前記１個の凸部の重心と前記６個の凸部の重心との距離が９ｍｍ〜１２ｍｍであり、前記凸部の面積が１０ｍｍ２〜９５ｍｍ２であることを特徴とする床材。
【００１１】
[３] 平面視において前記凸部の形状が、正三角形、正方形、正五角形、正六角形、正七角形、正八角形、正九角形、正十角形、円形の中から選択される１種又は複数の形状である前項１又は２に記載の床材。
【００１２】
[４] 前記凸部の突出高さが０．５ｍｍ〜２．０ｍｍであり、前記凸部の断面形状は台形であり、前記凸部の上底と下底を結ぶ直線と下底とのなす角度が４５°〜９０°である前項１〜３のいずれか１項に記載の床材。
【発明の効果】
【００１３】
[１]の発明では、樹脂層が積層されてなる床材であって、樹脂層の表面側に水に対する接触角が１０°以下となる親水化処理が施されているから、速乾性に優れた床材を提供することができる。また、樹脂層の表面側全体に凹凸形状が繰り返し配置されており、平面視において、凹凸形状が１個の凸部の重心を中心とした円周上に１２０°毎に３個の凸部が配置された形状であり、１個の凸部の重心と３個の凸部の重心との距離が９ｍｍ〜１２ｍｍであるから、速乾性及び防滑性に優れた床材を提供することができる。さらに、凸部の面積が１０ｍｍ２〜９５ｍｍ２であるから、防滑性に優れた床材を提供することができる。
【００１４】
[２]の発明では、樹脂層が積層されてなる床材であって、樹脂層の表面側に水に対する接触角が１０°以下となる親水化処理が施されているから、速乾性に優れた床材を提供することができる。また、樹脂層の表面側全体に凹凸形状が繰り返し配置されており、平面視において、凹凸形状が１個の凸部の重心を中心とした円周上に６０°毎に６個の凸部が配置された形状であり、１個の凸部の重心と６個の凸部の重心との距離が９ｍｍ〜１２ｍｍであるから、速乾性及び防滑性に優れた床材を提供することができる。さらに、凸部の面積が１０ｍｍ２〜９５ｍｍ２であるから、防滑性に優れた床材を提供することができる。
【００１５】
[３]の発明では、凸部の形状が正三角形、正方形、正五角形、正六角形、正七角形、正八角形、正九角形、正十角形、円形の中から選択される１種又は複数の形状であるから、防滑性をより向上させることができる。
【００１６】
[４]の発明では、凸部の断面形状は台形の形状であり、上底と下底を結ぶ直線と下底とのなす角度が４５°〜９０°であるから、防滑性をさらに向上させることができる。さらに、凸部の突出高さが０．５ｍｍ〜２．０ｍｍであるから、人の素足で凸部を踏んでも痛く感じにくく、歩行快適性を向上させることができる。
【図面の簡単な説明】
【００１７】
【図１】本発明に係る床材の一実施形態を示す平面図である。
【図２】本発明に係る床材の他の実施形態を示す平面図である。
【図３】図１におけるＡ−Ａ線の断面図である。
【図４】本発明に係る床材の他の実施形態を示す平面図である。
【図５】本発明に係る床材の他の実施形態を示す平面図である。
【図６】本発明に係る床材の他の実施形態を示す平面図である。
【図７】本発明に係る床材の他の実施形態を示す平面図である。
【発明を実施するための最良の形態】
【００１８】
本発明に係る床材の一実施形態を図面に基づいて説明する。図１に示すように、本実施形態の床材１は、樹脂層が積層されてなる床材であって、前記樹脂層の表面側に水に対する接触角が１０°以下となる親水化処理が施されており、前記樹脂層の表面側全体に凹凸形状が繰り返し配置されており、平面視において、前記凹凸形状が１個の凸部２の重心を中心とした円周上に１２０°毎に３個の凸部２が配置された形状であり、前記１個の凸部２の重心と前記３個の凸部２の重心との距離Ｌ１が９ｍｍ〜１２ｍｍであり、前記凸部２の面積Ｓ２が１０ｍｍ２〜９５ｍｍ２であることを特徴とする。
【００１９】
前記樹脂層の表面側に水に対する接触角が１０°以下となる親水化処理が施されていることが好ましい。１０°以下であることで、速乾性、耐汚れ性及び清掃性（床材表面を清掃しやすい性質）に優れた床材となる。この場合、水による洗浄等で汚れが落ちやすくなり、また水分が速く乾燥しやすくなる。
【００２０】
前記樹脂層の表面側に上に親水化処理することで親水性や耐摩耗性を付与させることが好ましい。親水性を有することで、さらに優れた清掃性、速乾性及び耐汚れ性を同時に発揮することができる。あらかじめ親水化処理された樹脂シートを使用しても良い。
【００２１】
前記樹脂層の表面側を親水化させる親水化剤としては、紫外線硬化剤、熱硬化剤、グラフト重合等が挙げられ、中でも紫外線硬化剤を使用することがより好ましい。
【００２２】
前記樹脂層を親水化させる親水化剤の厚みとしては、１μｍ〜５μｍが好ましい。中でも２μｍ〜３μｍがより好ましい。
【００２３】
前記樹脂層の表面側全体に前記凹凸形状が繰り返し配置されていることが好ましい。前記凹凸形状が同じ凹凸形状を繰り返し配置させることで均一な表面を得ることができる。
【００２４】
前記凹凸形状は、平面視において、１個の凸部２の重心を中心とした円周上に１２０°毎に３個の凸部２が配置された形状であることが必要である。角度Ｐは１２０°であることが必要である。
【００２５】
前記１個の凸部２の重心と前記３個の凸部２の重心との距離Ｌ１が９ｍｍ〜１２ｍｍであることが好ましい。９ｍｍ未満では速乾性、耐汚れ性及び清掃性が得られず、１２ｍｍを超えても防滑性が得られないので好ましくない。中でも１０ｍｍ〜１１ｍｍであることがより好ましい。
【００２６】
隣り合う前記凸部２の間の隙間の幅Ｌ２は１ｍｍ〜７ｍｍであることが好ましい。１ｍｍ以上とすることで速乾性、耐汚れ性及び清掃性が得られ、７ｍｍ以下とすることで防滑性を得ることができる。中でも３ｍｍ〜５ｍｍがより好ましい。
【００２７】
前記凸部２の面積Ｓ２が１０ｍｍ２〜９５ｍｍ２であることが好ましい。１０ｍｍ２未満では防滑性が得られず、９５ｍｍ２を超えても速乾性、耐汚れ性及び清掃性が得られないので好ましくない。中でも３３ｍｍ２〜４３ｍｍ２であることがより好ましい。
【００２８】
前記１個の凸部２の面積Ｓ２と前記３個の凸部２の面積Ｓ２は同じであることが好ましい。
【００２９】
前記凹凸形状が１個の凸部２の重心を中心とした円周上に１２０°毎に３個の凸部２が配置された形状である場合、前記凸部２の個数は２０個／１００ｃｍ２〜３０個／１００ｃｍ２であることが好ましい。中でも２４個／１００ｃｍ２〜２６個／１００ｃｍ２がより好ましい。
【００３０】
本発明に係る床材１の他の実施形態を図２に示す。他の実施形態の床材１は、樹脂層が積層されてなる床材であって、樹脂層が積層されてなる床材１であって、前記樹脂層の表面側に水に対する接触角が１０°以下となる親水化処理が施されており、前記樹脂層の表面側全体に凹凸形状が繰り返し配置されており、平面視において、前記凹凸形状が１個の凸部２の重心を中心とした円周上に６０°毎に６個の凸部２が配置された形状であり、前記１個の凸部２の重心と前記６個の凸部２の重心との距離が９ｍｍ〜１２ｍｍであり、前記凸部２の面積Ｓ２が１０ｍｍ２〜９５ｍｍ２であることを特徴とする。
【００３１】
前記凹凸形状は、平面視において、１個の凸部２の重心を中心とした円周上に６０°毎に６個の凸部が配置された形状であることが必要である。角度Ｑは６０°であることが必要である。
【００３２】
前記１個の凸部２の重心と前記６個の凸部２の重心との距離Ｌ１が９ｍｍ〜１２ｍｍであることが好ましい。９ｍｍ未満では速乾性、耐汚れ性及び清掃性が得られず、１２ｍｍを超えても防滑性が得られないので好ましくない。中でも１０ｍｍ〜１１ｍｍであることがより好ましい。前記１個の凸部２の重心と前記６個の凸部２の重心との距離Ｌ１と、前記１個の凸部２の重心と前記３個の凸部２の重心との距離Ｌ１とは、同じ距離であることが好ましい。
【００３３】
前記凸部２の面積Ｓ２は、１０ｍｍ２〜９５ｍｍ２であることが好ましい。１０ｍｍ２未満では防滑性が得られず、９５ｍｍ２を超えても速乾性、耐汚れ性及び清掃性が得られないので好ましくない。中でも３３ｍｍ２〜４３ｍｍ２であることがより好ましい。前記凸部２の面積Ｓ２は、１個の凸部２の重心を中心とした円周上に６０°毎に６個の凸部が配置された形状の場合でも、１個の凸部２の重心を中心とした円周上に１２０°毎に３個の凸部２が配置された形状の場合でも、同じ面積であることが好ましい。
【００３４】
前記１個の凸部２の面積Ｓ２と前記６個の凸部２の面積Ｓ２は同じであることが好ましい。
【００３５】
隣り合う前記凸部２の間の隙間の幅Ｌ２は１ｍｍ〜７ｍｍであることが好ましい。１ｍｍ以上とすることで速乾性、耐汚れ性及び清掃性を確保できると共に、７ｍｍ以下とすることで防滑性を確保できる。中でも３ｍｍ〜５ｍｍがより好ましい。隣り合う前記凸部２の間の隙間の幅Ｌ２は１個の凸部２の重心を中心とした円周上に６０°毎に６個の凸部が配置された形状の場合でも、１個の凸部２の重心を中心とした円周上に１２０°毎に３個の凸部２が配置された形状の場合でも、同じ幅であることが好ましい。
【００３６】
前記凹凸形状が１個の凸部２の重心を中心とした円周上に６０°毎に６個の凸部２が配置された形状である場合、前記凸部２の個数は３８個／１００ｃｍ２〜６２個／１００ｃｍ２であることが好ましい。中でも４２個／１００ｃｍ２〜４８個／１００ｃｍ２がより好ましい。
【００３７】
前記凸部２の形状は、平面視において正三角形、正方形、正五角形、正六角形、正七角形、正八角形、正九角形、正十角形、円形の中から選択される１種又は複数の形状であることが好ましい。この場合、防滑性を向上させることができる。
【００３８】
図１におけるＡ−Ａ線の断面図を図３に示す。前記凸部２の突出高さＷが０．５ｍｍ〜２．０ｍｍであることが好ましい。０．５ｍｍ以上とすることで防滑性を確保できると共に、２．０ｍｍ以下とすることで歩行快適性を確保できる。中でも０．８ｍｍ〜１．２ｍｍがより好ましい。
【００３９】
前記凸部２の断面形状は台形であることが好ましい。
【００４０】
前記凸部２の断面形状において、台形の上底と下底を結ぶ直線と下底とのなす角度Ｂが４５°〜９０°であることが好ましい。４５°以上とすることで防滑性を確保できると共に、９０°以下とすることで清掃性及び速乾性を確保できる。中でも５０°〜７０°がより好ましい。
【００４１】
前記凸部２の断面形状において、凸部２の上底と下底を結ぶ直線と上底とのなす両角Ｒが丸みを帯びていることが好ましい。中でも、半径０．５ｍｍ程度の丸みを帯びていることがより好ましい。この場合、丸みを帯びた凹凸形状になるので、人の素足で踏んでも痛く感じない。
【００４２】
図３で示すように本発明の床材１は、特に限定されるものではないが、例えば、前記樹脂層７は３層構造で、表面樹脂層４の下面側に中間樹脂層５と、該中間樹脂層５の下面側に裏面樹脂層６を備えることが好ましい。
【００４３】
前記表面樹脂層４を構成するための樹脂成分として、ポリエチレン、ポリプロピレン、ポリ塩化ビニル、ナイロン、ポリエチレンテレフタレート、ポリウレタン、ポリスチレン、アクリル、アクリロニトリル−ブタジエン−スチレン等が挙げられる。
【００４４】
前記中間樹脂層５を構成するための樹脂成分として、ポリエチレン、ポリプロピレン、ポリ塩化ビニル、オレフィン系樹脂、オレフィン系エラストマー、ポリエチレン系エラストマー、ウレタン系エラストマー、スチレン系エラストマー、ポリスチレン、アクリル、アクリロニトリル−ブタジエン−スチレン、ポリウレタン等が挙げられる。
【００４５】
前記裏面樹脂層６を構成するための樹脂成分としてポリエチレン、ポリプロピレン、ポリ塩化ビニル、ナイロン、ポリエチレンテレフタレート、ポリウレタン、ポリスチレン、アクリル、アクリロニトリル−ブタジエン−スチレン等が挙げられる。
【００４６】
前記表面樹脂層４の下面に印刷層を積層してもよい。この場合、前記印刷層の下面にプライマー塗布層が形成されているのが好ましい。このようなプライマー塗布層を形成することによって、前記表面樹脂層４と前記中間樹脂層５との接着強度を向上させることができる。前記プライマー塗布層は、変性ポリオレフィン樹脂を含有してなるプライマー塗布層であるのが好ましい。前記印刷層は、例えば、インクジェット法、グラビア印刷法、スクリーン印刷法、転写印刷法等により形成することができる。
【００４７】
前記表面樹脂層４、前記中間樹脂層５及び前記裏面樹脂層６には、充填剤、酸化防止剤、紫外線吸収剤、滑剤、熱安定剤、難燃剤、耐候剤、着色剤、帯電防止剤などの各種添加剤を適宜含有せしめてもよい。
【００４８】
前記裏面樹脂層６の下面にプライマー塗布層が形成されているのが好ましい。これにより、施工時の敷設対象面に塗布される接着剤との接着性を向上させることができる。
【００４９】
床材１は、エンボス型を用いエンボス加工を施すことで凹凸形状が付与される。エンボス型としては特に限定されないが、フラットエンボス型、ロールエンボス型を挙げることができる。エンボス加工を施すには、エンボス型を加熱昇温し、温度を１２０℃〜２００℃の範囲にするのが好ましい。温度が２００℃を上回ると表面樹脂層が溶融してしまうおそれがあるので好ましくなく、一方温度が１２０℃を下回ると前記表面樹脂層４を通して前記中間樹脂層５まで十分熱が伝わらず凹凸形状が付与できないおそれがあるので好ましくない。中でも、１４０℃〜１６０℃の範囲にするのがより好ましい。
【００５０】
本発明の床材１の厚さは、特に限定されないものの、１．０ｍｍ〜５．０ｍｍに設定されるのが好ましい。中でも１．５ｍｍ〜２．０ｍｍがより好ましい。
【００５１】
本発明に係る床材１の製造方法としては、特に限定されず、例えばカレンダー加工機、押出加工機等の公知の装置やホットラミネート加工機等の公知の積層技術を用いて積層することにより製造することができる。また、その積層順序も特に限定されない。
【実施例】
【００５２】
次に、本発明の具体的実施例について説明するが、本発明はこれら実施例のものに特に限定されるものではない。
【００５３】
＜実施例１＞
中間樹脂シート（中間樹脂層５）として、厚さ１．８ｍｍのオレフィン系樹脂シートを準備した。
【００５４】
また、表面樹脂シート（表面樹脂層４）として、親水化剤（三井化学株式会社製、ノストラ（登録商標））を２ｇ／ｍ２（乾燥後）処理した厚さ０．０８ｍｍのポリエチレンテレフタレート（ＰＥＴ）フィルムを準備した。さらに、裏面樹脂シート（裏面樹脂層６）として、厚さ０．０８ｍｍのポリエチレンテレフタレート（ＰＥＴ）フィルムを準備した。
【００５５】
下側から、裏面樹脂シート、中間樹脂シート、表面樹脂シートをこの順に重ねて、熱ラミを用いてエンボス加工を行うことによって、図１に示す厚さ２．０ｍｍの床材１を得た。１個の凸部の重心を中心とした円周上に凸部が配置された個数が３個、１個の凸部の重心を中心とした円周上に凸部が配置された角度が１２０°、１個の凸部の重心と３個の凸部の重心との距離が１１ｍｍ、凸部の面積が３８ｍｍ２、凸部の形状が正六角形、隣り合う凸部の間の隙間の幅が４ｍｍ、凸部の突出高さは１ｍｍ、凸部の上底と下底を結ぶ直線と下底とのなす角度が６０°であった。凸部の突出高さや１個の凸部の重心と３個の凸部の重心との距離などは、マイクロスコープを用いて測定した。
【００５６】
＜実施例２＞
凸部の面積を２０ｍｍ２に設定した以外は、実施例１と同様にして、図１に示す厚さ２．０ｍｍの床材１を得た。
【００５７】
＜実施例３＞
凸部の形状を円形に設定した以外は、実施例１と同様にして、図４に示す厚さ２．０ｍｍの床材１を得た。
【００５８】
＜実施例４＞
隣り合う凸部の間の隙間の幅を２ｍｍに設定した以外は、実施例１と同様にして、図１に示す厚さ２．０ｍｍの床材１を得た。
【００５９】
＜実施例５＞
１個の凸部の重心を中心とした円周上に凸部が配置された個数が６個、１個の凸部の重心を中心とした円周上に凸部が配置された角度が６０°に設定した以外は、実施例１と同様にして、図２に示す２．０ｍｍの床材１を得た。１個の凸部の重心と６個の凸部の重心との距離が１１ｍｍであった。
【００６０】
＜実施例６＞
凸部の面積を８０ｍｍ２に設定した以外は、実施例５と同様にして、図２に示す厚さ２．０ｍｍの床材１を得た。
【００６１】
＜比較例１＞
親水処理剤を処理していない厚さ０．０８ｍｍのポリエチレンテレフタレート（ＰＥＴ）フィルムに設定した以外は、実施例１と同様にして、厚さ２．０ｍｍの床材を得た。
【００６２】
＜比較例２＞
１個の凸部の重心と円周上に配置された凸部の重心との距離を７ｍｍに設定した以外は、実施例１と同様にして、厚さ２．０ｍｍの床材を得た。
【００６３】
＜比較例３＞
凸部の面積を８ｍｍ２に設定した以外は、実施例１と同様にして、厚さ２．０ｍｍの床材を得た。
【００６４】
＜比較例４＞
親水処理剤を処理していない厚さ０．０８ｍｍのポリエチレンテレフタレート（ＰＥＴ）フィルムに設定した以外は、実施例５と同様にして、厚さ２．０ｍｍの床材を得た。
【００６５】
＜比較例５＞
１個の凸部の重心と円周上に配置された凸部の重心との距離を１５ｍｍに設定した以外は、実施例５と同様にして、厚さ２．０ｍｍの床材を得た。
【００６６】
＜比較例６＞
凸部の面積を１００ｍｍ２に設定した以外は、実施例５と同様にして厚さ２．０ｍｍの床材を得た。
【００６７】
【表１】
2017071961.tif 000003
【００６８】
上記のようにして得られた各床材に対して、下記評価方法に基づいて評価を行った。これらの評価結果を表１に示す。
【００６９】
＜速乾性評価法＞
室温２３℃、湿度５０％の室内に６時間設置した試験片（床材）の表面に、水を１ミリリットル滴下して６時間放置した。しかる後、床材の表面を目視により観察した。水滴が認められないものを「◎」、水滴が僅かに認められたものを「〇」、水滴が認められたものを「×」とし、「〇」以上を合格とした。
【００７０】
＜耐汚れ性評価法＞
ＪＩＳ  Ａ  １４５４−２０１０の耐汚染性試験に準じて、試験片（床材）の表面をアルコールで洗浄した後、水酸化ナトリウムの２％水溶液と、５％の塩酸をそれぞれ試験片（床材）の表面に２ミリリットル滴下して時計皿で蓋をして、２４時間放置する。しかる後、試験片（床材）の表面を中性洗剤で洗浄し、さらにアルコールで洗浄した後に、目視により観察した。滴下部分に色及び光沢の変化が認められないものを「◎」、滴下部分の色及び光沢の変化が僅かに認められたものを「○」、滴下部分の色及び光沢の変化が認められたものを「×」とし、「○」以上を合格とした。
【００７１】
＜清掃性評価法＞
ＪＩＳ  Ｚ  ９０９６−２０１２の耐汚染性試験に準じて、試験片（床材）の表面にスポイトを用いて、墨汁が直径約３０〜４０ｍｍに広がるまで滴下し、時計皿で液面を覆い、２４時間静置する。しかる後、時計皿を取り除き、直ちに試験面に水を十分に流して、更にエタノールで洗い、乾燥した清浄なガーゼで軽く拭き、目視により観察した。滴下部分に汚れが認められないものを「◎」、滴下部分に僅かに汚れが認められたものの実用上問題がないと判断できるものを「○」、滴下部分に汚れが認められたものを「×」とし、「○」以上を合格とした。
【００７２】
＜防滑性評価法＞
「液状介在物が存在する床の素足の場合の滑り試験（建築部位部材性能研究会）」に準じて、滑り試験機（Ｏ−Ｙ・ＰＳＭ関西テクノサービス株式会社製）を用いて測定した。水３００ｇにベビーパウダー１ｇを溶かした液体を、試験片（床材）の表面に４００ｇ／ｍ２塗布してから滑り抵抗値（Ｃ．Ｓ．Ｒ・Ｂ）を測定し、０．６５以上を「◎」、０．５５以上０．６５未満を「○」、０．５５未満を「×」とし、「○」以上を合格とした。
【００７３】
表１から明らかなように、本発明の実施例１〜６の床材は、速乾性、耐汚れ性、清掃性及び防滑性に優れていた。
【００７４】
これに対して、比較例１の床材は、速乾性、耐汚れ性、清掃性が劣っていた。比較例２は、速乾性、耐汚れ性、清掃性が劣っていた。比較例３の床材は、防滑性が劣っていた。比較例４の床材は、速乾性、耐汚れ性、清掃性が劣っていた。比較例５は、防滑性が劣っていた。比較例６は、速乾性、耐汚れ性、清掃性が劣っていた。
【産業上の利用可能性】
【００７５】
本発明に係る床材は、床面が水に濡れる、例えば、老健施設、プール、一般住宅の浴室、洗面所、台所、トイレの床に敷設される床材として好適である。
【符号の説明】
【００７６】
１・・・床材
２・・・凸部
３・・・凹部
４・・・表面樹脂層
５・・・中間樹脂層
６・・・裏面樹脂層
７・・・樹脂層
Ｓ２・・・凸部の面積
Ｌ１・・・１個の凸部の重心と前記３個の凸部の重心との距離（１個の凸部の重心と前記６個の凸部の重心との距離）
Ｌ２・・・隣り合う凸部の間の隙間の幅
Ｐ・・・１個の凸部の重心を中心とした円周上に３個の凸部が配置された角度
Ｑ・・・１個の凸部の重心を中心とした円周上に６個の凸部が配置された角度
Ｂ・・・凸部の上底と下底を結ぶ直線と下底とのなす角度
Ｗ・・・凸部の突出高さ
Ｒ・・・凸部の上底と下底を結ぶ直線と上底とのなす両角
【図１】
2017071961.tif 000004
【図２】
2017071961.tif 000005
【図３】
2017071961.tif 000006
【図４】
2017071961.tif 000007
【図５】
2017071961.tif 000008
【図６】
2017071961.tif 000009
【図７】
2017071961.tif 000010